(57)【特許請求の範囲】
【請求項１】
ベルト内周側のプーリ接触部分を構成するゴム層を有する摩擦伝動ベルトであって、
前記ゴム層は、エチレン−α−オレフィンエラストマーを主体とするゴム成分に、チオカルボニル基を有する加硫促進剤が配合され、且つ有機過酸化物により架橋されたゴム組成物で形成されており、
前記ゴム層の形成前の未架橋ゴム組成物における前記チオカルボニル基を有する加硫促進剤の含有量の前記有機過酸化物の含有量に対する比（チオカルボニル基を有する加硫促進剤の含有量／有機過酸化物の含有量）が０．１〜１．０である摩擦伝動ベルト。
【請求項２】
請求項１に記載された摩擦伝動ベルトにおいて、
前記ゴム層の形成前の未架橋ゴム組成物における前記チオカルボニル基を有する加硫促進剤の含有量が前記有機過酸化物の含有量よりも少ない摩擦伝動ベルト。
【請求項３】
ベルト内周側のプーリ接触部分を構成するゴム層を有する摩擦伝動ベルトであって、
前記ゴム層は、エチレン−α−オレフィンエラストマーを主体とするゴム成分に、チオカルボニル基を有する加硫促進剤が配合され、且つ有機過酸化物及び硫黄により架橋されたゴム組成物で形成されており、
前記ゴム層の形成前の未架橋ゴム組成物における前記チオカルボニル基を有する加硫促進剤の含有量の前記硫黄の含有量に対する比（チオカルボニル基を有する加硫促進剤の含有量／硫黄の含有量）が０．１〜６．０である摩擦伝動ベルト。
【請求項４】
請求項３に記載された摩擦伝動ベルトにおいて、
前記ゴム層の形成前の未架橋ゴム組成物における前記チオカルボニル基を有する加硫促進剤の含有量が前記硫黄の含有量と同一又は前記硫黄の含有量よりも少ない摩擦伝動ベルト。
【請求項５】
ベルト内周側のプーリ接触部分を構成するゴム層を有する摩擦伝動ベルトであって、
前記ゴム層は、エチレン−α−オレフィンエラストマーを主体とするゴム成分に、チオカルボニル基を有する加硫促進剤が配合され、且つ有機過酸化物及び硫黄により架橋されたゴム組成物で形成されており、
前記ゴム層の形成前の未架橋ゴム組成物における前記硫黄の含有量の前記有機過酸化物の含有量に対する比（硫黄の含有量／有機過酸化物の含有量）が０．１〜２．０である摩擦伝動ベルト。
【請求項６】
請求項５記載された摩擦伝動ベルトにおいて、
前記ゴム層の形成前の未架橋ゴム組成物における前記硫黄の含有量が前記有機過酸化物の含有量よりも多い摩擦伝動ベルト。
【請求項７】
請求項３乃至６のいずれかに記載された摩擦伝動ベルトにおいて、
前記ゴム層の形成前の未架橋ゴム組成物における前記硫黄の含有量が０．１〜１．７質量％である摩擦伝動ベルト。
【請求項８】
請求項１乃至７のいずれかに記載された摩擦伝動ベルトにおいて、
前記チオカルボニル基を有する加硫促進剤がチウラム系加硫促進剤又はジチオカルバミン酸塩系加硫促進剤を含む摩擦伝動ベルト。
【請求項９】
請求項１乃至８のいずれかに記載された摩擦伝動ベルトにおいて、
前記ゴム層の形成前の未架橋ゴム組成物における前記チオカルボニル基を有する加硫促進剤の含有量が０．１〜２．２質量％である摩擦伝動ベルト。
【請求項１０】
請求項１乃至９のいずれかに記載された摩擦伝動ベルトにおいて、
前記ゴム層の形成前の未架橋ゴム組成物における前記有機過酸化物の含有量が０．２〜６．５質量％である摩擦伝動ベルト。
【請求項１１】
請求項１乃至１０のいずれかに記載された摩擦伝動ベルトが複数のプーリに巻き掛けられたベルト伝動装置。
【請求項１２】
請求項１又は２に記載された摩擦伝動ベルトの製造方法において、エチレン−α−オレフィンエラストマーを主体とするゴム成分に、チオカルボニル基を有する加硫促進剤を配合すると共に、架橋剤として有機過酸化物を配合して前記ゴム層用の未架橋ゴム組成物を作製する摩擦伝動ベルトの製造方法。
【請求項１３】
請求項３乃至７のいずれかに記載された摩擦伝動ベルトの製造方法において、エチレン−α−オレフィンエラストマーを主体とするゴム成分に、チオカルボニル基を有する加硫促進剤を配合すると共に、架橋剤として有機過酸化物及び硫黄を配合して前記ゴム層用の未架橋ゴム組成物を作製する摩擦伝動ベルトの製造方法。
【発明の詳細な説明】
【技術分野】
【０００１】
本願発明は、摩擦伝動ベルト及びその製造方法、並びにベルト伝動装置に関する。
【背景技術】
【０００２】
摩擦伝動ベルトのベルト内周側の圧縮ゴム層を、ＥＰＤＭに架橋剤としての硫黄に加えて加硫促進剤を配合したゴム組成物で形成することは公知である。例えば、特許文献１には、摩擦伝動ベルトの圧縮ゴム層を、ＥＰＤＭに、その１００質量部に対して、架橋剤としての硫黄１質量部、チウラム系加硫促進剤１質量部、及びチアゾール系加硫促進剤１質量部を配合したゴム組成物で形成することが開示されている。
【先行技術文献】
【特許文献】
【０００３】
【特許文献１】特開２００６−１３８３５５号公報
【発明の概要】
【０００４】
本発明は、ベルト内周側のプーリ接触部分を構成するゴム層を有する摩擦伝動ベルトであって、前記ゴム層は、エチレン−α−オレフィンエラストマーを主体とするゴム成分に、チオカルボニル基を有する加硫促進剤が配合され、且つ有機過酸化物により架橋されたゴム組成物で形成されている。
【図面の簡単な説明】
【０００５】
【図１】実施形態に係るＶリブドベルトの斜視図である。
【図２】実施形態に係るＶリブドベルトを用いた自動車の補機駆動ベルト伝動装置のプーリレイアウトを示す図である。
【図３】実施形態に係るＶリブドベルトの製造方法を示す第１の説明図である。
【図４】実施形態に係るＶリブドベルトの製造方法を示す第２の説明図である。
【図５】実施形態に係るＶリブドベルトの製造方法を示す第３の説明図である。
【図６】実施形態に係るＶリブドベルトの製造方法を示す第４の説明図である。
【図７】実施形態に係るＶリブドベルトの製造方法を示す第５の説明図である。
【図８】実施形態に係るＶリブドベルトの変形例の斜視図である。
【図９Ａ】その他の実施形態に係るローエッジ型Ｖベルトの斜視図である。
【図９Ｂ】その他の実施形態に係る平ベルトの斜視図である。
【図１０】耐熱・耐屈曲性評価用のベルト走行試験機のプーリレイアウトを示す図である。
【図１１】耐摩耗性評価用のベルト走行試験機のプーリレイアウトを示す図である。
【発明を実施するための形態】
【０００６】
以下、実施形態について図面に基づいて詳細に説明する。
【０００７】
（Ｖリブドベルト）
図１は、実施形態に係るＶリブドベルトＢ（摩擦伝動ベルト）を示す。実施形態に係るＶリブドベルトＢは、例えば、自動車のエンジンルーム内に設けられる補機駆動用のベルト伝動装置等に用いられるエンドレスのものである。実施形態に係るＶリブドベルトＢは、例えば、ベルト長さが７００〜３０００ｍｍ、ベルト幅が１０〜３６ｍｍ、及びベルト厚さが４．０〜５．０ｍｍである。
【０００８】
実施形態に係るＶリブドベルトＢは、ベルト内周側のプーリ接触部分を構成する圧縮ゴム層１１とベルト外周側の接着ゴム層１２との二重層に構成されたゴム製のＶリブドベルト本体１０を備えている。Ｖリブドベルト本体１０における接着ゴム層１２のベルト外周側には背面補強布１３が貼設されている。また、接着ゴム層１２の厚さ方向の中間部には、ベルト幅方向にピッチを有する螺旋を形成するように配された心線１４が埋設されている。なお、背面補強布１３の代わりに背面ゴム層が設けられた構成であってもよい。
【０００９】
圧縮ゴム層１１は、複数のＶリブ１５がベルト内周側に垂下するように設けられている。複数のＶリブ１５は、各々がベルト長さ方向に延びる断面略逆三角形の突条に形成されていると共に、ベルト幅方向に並設されている。各Ｖリブ１５は、例えば、リブ高さが２．０〜３．０ｍｍ、基端間の幅が１．０〜３．６ｍｍである。Ｖリブ数は例えば３〜６個である（図１では６個）。
【００１０】
圧縮ゴム層１１は、ゴム成分に種々のゴム配合剤が配合されて混練された未架橋ゴム組成物を加熱及び加圧して架橋させたゴム組成物で形成されている。
【００１１】
圧縮ゴム層１１を形成するゴム組成物のゴム成分は、エチレン−α−オレフィンエラストマーを主体とする。ゴム成分におけるエチレン−α−オレフィンエラストマーの含有量は５０質量％以上であって、好ましくは８０質量％以上、より好ましくは９０質量％以上、更に好ましくは１００質量％である。なお、ゴム成分は、エチレン−α−オレフィンエラストマー以外に、例えば、クロロプレンゴムや水素化ニトリルゴム等を含んでいてもよい。
【００１２】
エチレン−α−オレフィンエラストマーとしては、例えば、エチレン−プロピレン−ジエンターポリマー（以下「ＥＰＤＭ」という。）、エチレン−プロピレンコポリマー（ＥＰＭ）、エチレン−ブテンコポリマー（ＥＤＭ）、エチレン−オクテンコポリマー（ＥＯＭ）等が挙げられる。これらのうちＥＰＤＭが好ましい。ゴム成分は、上記のうち１種のエチレン−α−オレフィンエラストマーのみが含まれていても、また、２種以上のエチレン−α−オレフィンエラストマーが含まれていても、どちらでもよい。
【００１３】
エチレン−α−オレフィンエラストマーのエチレン含量は、好ましくは４８質量％以上、より好ましくは５０質量％以上、更に好ましくは５２質量％以上であり、また、好ましくは７０質量％以下、より好ましくは６５質量％以下、更に好ましくは６２質量％以下である。
【００１４】
ＥＰＤＭの場合、ジエン成分としては、例えば、エチリデンノボルネン、ジシクロペンタジエン、１，４−ヘキサジエン等が挙げられる。これらのうちエチリデンノボルネンが好ましい。ジエン成分含量は、好ましくは１．５質量％以上、より好ましくは２．５質量％以上、更に好ましくは３．０質量％以上であり、また、好ましくは１０．０質量％以下、より好ましくは９．０質量％以下、更に好ましくは８．０質量％以下である。
【００１５】
エチレン−α−オレフィンエラストマーのムーニー粘度は、好ましくは１０ＭＬ１＋４（１２５℃）以上、より好ましくは１５ＭＬ１＋４（１２５℃）以上であり、また、好ましくは１００ＭＬ１＋４（１２５℃）以下、より好ましくは８０ＭＬ１＋４（１２５℃）以下である。ムーニー粘度は、ＪＩＳＫ６３００に基づいて測定される。
【００１６】
圧縮ゴム層１１を形成するゴム組成物は、有機過酸化物により架橋されている。つまり、圧縮ゴム層１１の形成前の未架橋ゴム組成物には、架橋剤として有機過酸化物が配合されている。
【００１７】
有機過酸化物としては、例えば、ジクミルパーオキサイド、１，３−ビス（ｔ−ブチルペロキシイソプロピル）ベンゼン、２，５−ジメチル−２，５−ジ（ｔ−ブチルペロキシ）ヘキサン等が挙げられる。有機過酸化物は、上記のうち１種が配合されていても、また、２種以上が配合されていても、どちらでもよい。圧縮ゴム層１１の形成前の未架橋ゴム組成物における有機過酸化物の含有量は、好ましくは０．２質量％以上、より好ましくは０．５質量％以上、更に好ましくは０．７質量％以上であり、また、好ましくは６．５質量％以下、より好ましくは５．５質量％以下、更に好ましくは５．０質量％以下である。
【００１８】
圧縮ゴム層１１を形成するゴム組成物は、硫黄によっても架橋されていてもよい。つまり、圧縮ゴム層１１の形成前の未架橋ゴム組成物には、架橋剤として有機過酸化物に加えて硫黄が配合されていてもよい。
【００１９】
圧縮ゴム層１１の形成前の未架橋ゴム組成物における硫黄の含有量は、好ましくは０．１質量％以上、より好ましくは０．３質量％以上、更に好ましくは０．４質量％以上であり、また、好ましくは１．７質量％以下、より好ましくは１．５質量％以下、更に好ましくは１．２質量％以下である。圧縮ゴム層１１の形成前の未架橋ゴム組成物における硫黄の含有量の有機過酸化物の含有量に対する比（硫黄の含有量／有機過酸化物の含有量）は、好ましくは０．１以上、より好ましくは０．２以上、更に好ましくは０．２５以上であり、また、好ましくは２．０以下、より好ましくは１．５以下、更に好ましくは１．３以下である。圧縮ゴム層１１の形成前の未架橋ゴム組成物における硫黄の含有量は、有機過酸化物の含有量よりも多いことが好ましい。
【００２０】
圧縮ゴム層１１を形成するゴム組成物には、チオカルボニル基を有する加硫促進剤が配合されている。
【００２１】
チオカルボニル基を有する加硫促進剤としては、Ｎ，Ｎ’−ジフェニルチオ尿素、トリメチルチオ尿素（ＴＭＵ）、Ｎ，Ｎ’−-ジエチルチオ尿素（ＤＥＵ）などのチオウレア系加硫促進剤；テトラメチルチウラムジスルフィド（ＴＭＴＤ）、テトラエチルチウラムジスルフィド（ＴＥＴＤ）、テトラブチルチウラムジスルフィド（ＴＢＴＤ）、テトラキス（２-エチルヘキシル）チウラムジスルフィド、テトラメチルチウラムモノスルフィド（ＴＭＴＭ）、ジペンタメチレンチウラムテトラスルフィド（ＤＰＴＴ）などのチウラム系加硫促進剤；ピペリジニウムペンタメチレンジチオカルバメート（ＰＰＤＣ）、ジメチルジチオカルバミン酸亜鉛（ＺｎＭＤＣ）、ジエチルジチオカルバミン酸亜鉛（ＺｎＥＤＣ）、ジブチルジチオカルバミン酸亜鉛（ＺｎＢＤＣ）、エチルフェニルジチオカルバミン酸亜鉛（ＺｎＥＰＤＣ）、Ｎ−ペンタメチレンジチオカルバミン酸亜鉛（ＺｎＰＤＣ）、ジベンジルジチオカルバミン酸亜鉛、ジブチルジチオカルバミン酸ナトリウム（ＮａＢＤＣ）、ジメチルジチオカルバミン酸銅（ＣｕＭＤＣ）、ジメチルジチオカルバミン酸第二鉄（ＦｅＭＤＣ）、ジエチルジチオカルバミン酸テルル（ＴｅＥＤＣ）などのジチオカルバミン酸塩系加硫促進剤；イソプロピルキサントゲン酸亜鉛などのキサントゲン酸塩系加硫促進剤等が挙げられる。これらのうちチウラム系加硫促進剤及びジチオカルバミン酸塩系加硫促進剤が好ましく、チウラム系加硫促進剤がより好ましい。チオカルボニル基を有する加硫促進剤は、上記のうち１種が配合されていても、また、２種以上が配合されていても、どちらでもよい。
【００２２】
チオカルボニル基を有する加硫促進剤のゴム成分１００質量部に対する配合量は、好ましくは０．１質量部以上、より好ましくは０．３質量部以上、更に好ましくは０．８質量部以上であり、また、好ましくは３．０質量部以下、より好ましくは２．５質量部以下、更に好ましくは２．０質量部以下である。圧縮ゴム層１１の形成前の未架橋ゴム組成物におけるチオカルボニル基を有する加硫促進剤の含有量は、好ましくは０．１質量％以上、より好ましくは０．２質量％以上、更に好ましくは０．３質量％以上であり、また、好ましくは２．２質量％以下、より好ましくは１．９質量％以下、更に好ましくは１．７質量％以下である。圧縮ゴム層１１の形成前の未架橋ゴム組成物におけるチオカルボニル基を有する加硫促進剤の含有量の有機過酸化物の含有量に対する比（チオカルボニル基を有する加硫促進剤の含有量／有機過酸化物の含有量）は、好ましくは０．１以上、より好ましくは０．３以上、更に好ましくは０．５以上であり、また、好ましくは１．０以下、より好ましくは０．８以下、更に好ましくは０．７以下である。圧縮ゴム層１１の形成前の未架橋ゴム組成物におけるチオカルボニル基を有する加硫促進剤の含有量は、有機過酸化物の含有量よりも少ないことが好ましい。架橋剤として硫黄が配合される場合、圧縮ゴム層１１の形成前の未架橋ゴム組成物におけるチオカルボニル基を有する加硫促進剤の含有量の硫黄の含有量に対する比（チオカルボニル基を有する加硫促進剤の含有量／硫黄の含有量）は、好ましくは０．１以上、より好ましくは０．３以上、更に好ましくは０．５以上であり、また、好ましくは６．０以下、より好ましくは３．０以下、更に好ましくは２．０以下である。圧縮ゴム層１１の形成前の未架橋ゴム組成物におけるチオカルボニル基を有する加硫促進剤の含有量は、硫黄の含有量と同一又は硫黄の含有量よりも少ないことが好ましい。
【００２３】
圧縮ゴム層１１を形成するゴム組成物には、チオカルボニル基を有する加硫促進剤のみが配合されていてもよく、また、チオカルボニル基を有する加硫促進剤以外の加硫促進剤が併用して配合されていてもよい。チオカルボニル基を有する加硫促進剤以外の加硫促進剤としては、例えば、アルデヒド-アンモニア系加硫促進剤、アルデヒド-アミン系加硫促進剤、チオウレア系加硫促進剤、グアニジン系加硫促進剤、チアゾール系加硫促進剤、スルフェンアミド系加硫促進剤等が挙げられる。
【００２４】
圧縮ゴム層１１を形成するゴム組成物には、短繊維１６が配合されていてもよい。その場合、短繊維１６は、圧縮ゴム層１１にベルト幅方向に配向するように含まれていることが好ましく、また、圧縮ゴム層１１のＶリブ１５表面に露出する短繊維１６は、一部が表面から突出していることが好ましい。なお、短繊維１６がゴム組成物に配合された構成ではなく、圧縮ゴム層１１のＶリブ１５表面に短繊維が植毛された構成であってもよい。
【００２５】
短繊維１６としては、例えば、ナイロン短繊維、ビニロン短繊維、アラミド短繊維、ポリエステル短繊維、綿短繊維が挙げられる。短繊維１６は、例えばＲＦＬ水溶液等に浸漬した後に加熱する接着処理が施された長繊維を所定長に切断して製造される。短繊維１６は、例えば、長さが０．２〜５．０ｍｍ、繊維径が１０〜５０μｍである。短繊維１６のゴム成分１００質量部に対する配合量は例えば３〜５０質量部である。
【００２６】
圧縮ゴム層１１を形成するゴム組成物に配合されるその他のゴム配合剤としては、例えば、カーボンブラックなどの補強材、軟化剤、加硫促進助剤、加工助剤、老化防止剤、共架橋剤等が挙げられる。
【００２７】
接着ゴム層１２は、断面横長矩形の帯状に構成されており、その厚さが例えば１．０〜２．５ｍｍである。接着ゴム層１２は、ゴム成分に種々のゴム配合剤が配合されて混練された未架橋ゴム組成物を加熱及び加圧して架橋剤により架橋させたゴム組成物で形成されている。
【００２８】
接着ゴム層１２を形成するゴム組成物は、有機過酸化物を架橋剤として架橋したものであっても、また、硫黄を架橋剤として架橋したものであっても、更に、有機過酸化物及び硫黄架橋剤を架橋剤として併用して架橋したものであっても、いずれでもよい。
【００２９】
接着ゴム層１２を形成するゴム組成物のゴム成分としては、例えば、エチレン−α−オレフィンエラストマー（ＥＰＤＭ、ＥＰＲなど）、クロロプレンゴム（ＣＲ）、クロロスルホン化ポリエチレンゴム（ＣＳＭ）、水素添加アクリロニトリルゴム（Ｈ−ＮＢＲ）等が挙げられる。接着ゴム層１２を形成するゴム組成物のゴム成分は圧縮ゴム層１１を形成するゴム組成物のゴム成分と同一であることが好ましい。
【００３０】
接着ゴム層１２を形成するゴム組成物のゴム成分がエチレン−α−オレフィンエラストマーの場合、そのエチレン含量は、好ましくは４８質量％以上、より好ましくは５０質量％以上、更に好ましくは５２質量％以上であり、また、好ましくは７０質量％以下、より好ましくは６５質量％以下、更に好ましくは６２質量％以下である。このエチレン含量は、圧縮ゴム層１１を形成するゴム組成物のゴム成分がエチレン−α−オレフィンエラストマーの場合におけるそのエチレン含量よりも高いことが好ましい。
【００３１】
接着ゴム層１２を形成するゴム組成物のゴム成分がＥＰＤＭの場合、そのジエン成分としては、例えば、エチリデンノボルネン、ジシクロペンタジエン、１，４−ヘキサジエン等が挙げられる。これらのうちエチリデンノボルネンが好ましい。ジエン成分含量は、好ましくは１．５質量％以上、より好ましくは２．５質量％以上、更に好ましくは３．０質量％以上であり、また、好ましくは１０．０質量％以下、より好ましくは９．０質量％以下、更に好ましくは８．０質量％以下である。このジエン含量は、圧縮ゴム層１１を形成するゴム組成物のゴム成分がＥＰＤＭの場合におけるそのジエン含量よりも高いことが好ましい。
【００３２】
接着ゴム層１２を形成するゴム組成物のゴム成分がエチレン−α−オレフィンエラストマーの場合、そのムーニー粘度は、好ましくは１０ＭＬ１＋４（１２５℃）以上、より好ましくは１５ＭＬ１＋４（１２５℃）以上であり、また、好ましくは１００ＭＬ１＋４（１２５℃）以下、より好ましくは８０ＭＬ１＋４（１２５℃）以下である。このムーニー粘度は、圧縮ゴム層１１を形成するゴム組成物のゴム成分がエチレン−α−オレフィンエラストマーの場合におけるそのムーニー粘度よりも高いことが好ましい。
【００３３】
接着ゴム層１２を形成するゴム組成物に配合されるゴム配合剤としては、例えば、カーボンブラックなどの補強材、軟化剤、加硫促進助剤、加工助剤、老化防止剤、共架橋剤、架橋剤、加硫促進剤等が挙げられる。
【００３４】
背面補強布１３は、例えば、綿、ポリアミド繊維、ポリエステル繊維、アラミド繊維等の糸で形成された織布、編物、不織布等の布材で構成されている。背面補強布１３の厚さは例えば０．４〜１．５ｍｍである。背面補強布１３には、Ｖリブドベルト本体１０との接着のための接着処理が施されている。
【００３５】
心線１４は、ポリアミド繊維、ポリエステル繊維、アラミド繊維、ポリアミド繊維等で形成された撚り糸で構成されている。心線の直径は例えば０．５〜２．５ｍｍであり、断面における相互に隣接する心線１４中心間の寸法は例えば０．０５〜０．２０ｍｍである。心線１４にも、Ｖリブドベルト本体１０との接着のための接着処理が施されている。
【００３６】
以上の構成の実施形態に係るＶリブドベルトＢによれば、ベルト内周側のプーリ接触部分を構成する圧縮ゴム層１１を形成するゴム組成物が、エチレン−α−オレフィンエラストマーを主体とするゴム成分に、チオカルボニル基を有する加硫促進剤が配合され、且つ有機過酸化物により架橋されたゴム組成物で形成されていることにより、ＶリブドベルトＢの高い耐久性を得ることができる。
【００３７】
（自動車の補機駆動ベルト伝動装置）
図２は、実施形態に係るＶリブドベルトＢを用いた自動車の補機駆動ベルト伝動装置２０のプーリレイアウトを示す。この補機駆動ベルト伝動装置２０は、ＶリブドベルトＢが４つのリブプーリ及び２つの平プーリの６つのプーリに巻き掛けられて動力を伝達するサーペンタインドライブ方式のものである。
【００３８】
この補機駆動ベルト伝動装置２０では、最上位置にリブプーリのパワーステアリングプーリ２１が設けられ、そのパワーステアリングプーリ２１の右斜め下方にはリブプーリのＡＣジェネレータプーリ２２が設けられている。また、パワーステアリングプーリ２１の左斜め下方には平プーリのテンショナプーリ２３が設けられており、そのテンショナプーリ２３の下方には平プーリのウォーターポンププーリ２４が設けられている。更に、テンショナプーリ２３及びウォーターポンププーリ２４の左斜め下方にはリブプーリのクランクシャフトプーリ２５が設けられており、ウォーターポンププーリ２４及びクランクシャフトプーリ２５の右斜め下方にはリブプーリのエアコンプーリ２６が設けられている。これらのプーリは、例えば、金属のプレス加工品や鋳物、ナイロン樹脂、フェノール樹脂などの樹脂成形品で構成されており、また、プーリ径がφ５０〜１５０ｍｍである。
【００３９】
そして、この補機駆動ベルト伝動装置２０では、ＶリブドベルトＢは、Ｖリブ１５側が接触するようにパワーステアリングプーリ２１に巻き掛けられ、次いで、ベルト背面が接触するようにテンショナプーリ２３に巻き掛けられた後、Ｖリブ１５側が接触するようにクランクシャフトプーリ２５及びエアコンプーリ２６に順に巻き掛けられ、更に、ベルト背面が接触するようにウォーターポンププーリ２４に巻き掛けられ、そして、Ｖリブ１５側が接触するようにＡＣジェネレータプーリ２２に巻き掛けられ、最後にパワーステアリングプーリ２１に戻るように設けられている。プーリ間で掛け渡されるＶリブドベルトＢの長さであるベルトスパン長は例えば５０〜３００ｍｍである。プーリ間で生じ得るミスアライメントは０〜２°である。
【００４０】
（ＶリブドベルトＢの製造方法）
実施形態に係るＶリブドベルトＢの製造方法について図３〜７に基づいて説明する。
【００４１】
実施形態に係るＶリブドベルトＢの製造方法は、準備工程、成形工程、架橋工程、研削工程、及び幅切工程を有し、ＶリブドベルトＢのＶリブ１５を研削工程における研削により形成する。
【００４２】
＜準備工程＞
まず、ゴム成分に各ゴム配合剤を配合し、ニーダー、バンバリーミキサー等の混練機で混練し、得られた未架橋ゴム組成物をカレンダー成形等によってシート状に成形して圧縮ゴム層１１用の未架橋ゴムシート１１’を作製する。このとき、ゴム成分としてエチレン−α−オレフィンエラストマーを主体としたものを用い、また、チオカルボニル基を有する加硫促進剤を用いると共に、架橋剤として有機過酸化物を用いる。圧縮ゴム層１１を形成するゴム組成物を硫黄でも架橋する場合には、この未架橋ゴムシート１２’に架橋剤として更に硫黄を配合すればよい。圧縮ゴム層１１に短繊維１６を含める場合には、この未架橋ゴムシート１２’に短繊維１６を配合すればよい。同様に、接着ゴム層１２用の未架橋ゴムシート１２’も作製する。
【００４３】
また、背面補強布１３を構成する布材１３’に対して接着処理を施す。具体的には、布材１３’に対して、プライマー溶液に浸漬して加熱する接着処理、ＲＦＬ水溶液に浸漬して加熱する接着処理、ゴム糊に浸漬して乾燥させる接着処理、及びＶリブドベルト本体１０側となる面にゴム糊をコーティングして乾燥させる接着処理のうち１種又は２種以上の接着処理を施す。
【００４４】
更に、心線１４を構成する撚り糸１４’に対して接着処理を施す。具体的には、撚り糸１４’に対して、プライマー溶液に浸漬して加熱する接着処理、ＲＦＬ水溶液に浸漬して加熱する接着処理、及びゴム糊に浸漬して乾燥させる接着処理を施す。
【００４５】
＜成形工程＞
次いで、図３に示すように、円筒型３１の外周上に、背面補強布１３を構成する接着処理を施した布材１３’、及び接着ゴム層１２用の未架橋ゴムシート１２’を順に巻き付けて積層し、その上に心線１４を構成する接着処理を施した撚り糸１４’を円筒型３１に対して螺旋状に一定の張力を付与して巻き付け、更にその上に接着ゴム層１２用の未架橋ゴムシート１２’及び圧縮ゴム層１１用の未架橋ゴムシート１１’を順に巻き付けて積層することによりベルト形成用成形体Ｂ’を成形する。このとき、接着ゴム層１２用の未架橋ゴムシート１２’については、その引出方向である列理方向がベルト長さ方向に対応するように巻き付け、圧縮ゴム層１１用の未架橋ゴムシート１１’については、その列理方向に直交する反列理方向がベルト長さ方向に対応するように巻き付ける。
【００４６】
＜架橋工程＞
次いで、図４に示すように、ベルト形成用成形体Ｂ’にゴムスリーブ３２を被せ、それを加硫缶内に配置して密閉すると共に、加硫缶内に高温及び高圧の蒸気を充填して所定時間だけ保持する。このとき、未架橋ゴムシート１１’，１２’の架橋が進行して一体化すると共に布材１３’及び撚り糸１４’と複合化し、図５に示すように、最終的に、円筒状のベルトスラブＳが成型される。
【００４７】
＜研削工程＞
続いて、加硫缶内から蒸気を排出して密閉を解き、円筒型３１上に成型されたベルトスラブＳを型抜きし、図６に示すように、ベルトスラブＳを一対のスラブ掛け渡し軸３３間に掛け渡すと共に、ベルトスラブＳの外周面に対し、周方向に延びるＶリブ形状溝が外周面の軸方向に連設された研削砥石３４を回転させながら当接させ、また、ベルトスラブＳも一対のスラブ掛け渡し軸３３間で回転させることにより、その外周面を全周に渡って研削する。このとき、図７に示すように、ベルトスラブＳの外周面にはＶリブ１５が形成される。なお、ベルトスラブＳは、必要に応じて長さ方向に分割して研削を行ってもよい。
【００４８】
＜幅切工程＞
そして、研削によりＶリブ１５を形成したベルトスラブＳを所定幅に幅切りして表裏を裏返すことによりＶリブドベルトＢが得られる。
【００４９】
（その他の実施形態）
上記実施形態では、ベルト内周側のプーリ接触部分を構成する単一層の圧縮ゴム層１１を備えた構成としたが、特にこれに限定されるものではなく、図８に示すように、圧縮ゴム層１１がベルト内周側のプーリ接触部分を構成する表面ゴム層１１ａとその内部の内部ゴム層１１ｂとを備えた構成であってもよい。
【００５０】
上記実施形態では、ＶリブドベルトＢを事例としたが、心線１４が埋設された接着ゴム層１２を有する伝動ベルトであれば、特にこれに限定されるものではなく、例えば、図９Ａに示すようなローエッジ型のＶベルトＢであってもよく、図９Ｂに示すような平ベルトＢであってもよい。
【実施例】
【００５１】
（Ｖリブドベルト）
上記実施形態と同様の方法により次の実施例１〜４及び比較例１〜４のＶリブドベルトを作製した。なお、それぞれの圧縮ゴム層用の未架橋ゴムシートの配合については表１にも示す。【００５２】
＜実施例１＞
圧縮ゴム層用の未架橋ゴムシートとして、ＥＰＤＭ（ＪＳＲ社製  商品名：ＥＰ２２  エチレン含量：５４質量％、エチリデンノボルネン（ジエン成分）含量：４．５質量％、ムーニー粘度：２７ＭＬ１＋４（１２５℃））をゴム成分とし、このゴム成分１００質量部に対し、補強材のカーボンブラック（三菱化学社製  商品名：ダイヤブラックＨ）６５質量部、軟化剤のプロセスオイル（日本サン石油社製  商品名：サンパー２２８０）１０質量部、加硫促進助剤の酸化亜鉛（白水化学社製  酸化亜鉛３種）５質量部、加工助剤のステアリン酸（新日本理化社製  ステアリン酸Ｓ５０）１質量部、ベンズイミダゾール系老化防止剤（大内新興化学社製  商品名：ノクラックＭＢ）２質量部、共架橋剤（精工化学社製  商品名：ハイクロスＭ）２質量部、架橋剤の有機過酸化物（日油社製  商品名：ペロキシモンＦ４０、純度４０質量％）４．３質量部（有機過酸化物１．７２質量部）、架橋剤の硫黄（日本乾溜工業社製  商品名：セイミＯＴ）２質量部、チオカルボニル基を有するチウラム系加硫促進剤（大内新興化学社製  商品名：ノクセラーＴＥＴ）１質量部、及びナイロン短繊維（旭化成社製  ナイロン６，６  タイプＴ−５  繊維長：１．０ｍｍ  繊維径：２６μｍ）を配合してバンバリーミキサーで混練後、カレンダロールで圧延したものを用いた。この圧縮ゴム層用の未架橋ゴムシートにおいて、有機過酸化物の含有量は０．８１質量％、硫黄の含有量は０．９４質量％、及びチウラム系加硫促進剤の含有量は０．４７質量％であり、また、硫黄の含有量／有機過酸化物の含有量は１．１６、チウラム系加硫促進剤の含有量／有機過酸化物の含有量は０．５８、及びチウラム系加硫促進剤の含有量／硫黄の含有量は０．５である。【００５３】
接着ゴム層用の未架橋ゴムシートとして、ＥＰＤＭ（ＪＳＲ社製  商品名：ＥＰ３３  エチレン含量：５２質量％、エチリデンノボルネン（ジエン成分）含量：８．１質量％、ムーニー粘度：２８ＭＬ１＋４（１２５℃））をゴム成分とし、このゴム成分１００質量部に対し、補強材のカーボンブラック（東海カーボン社製  商品名：シーストＳＯ）４０質量部、補強材のシリカ（エボニック社製  商品名：ウルトラジルＶＮ３）４０質量部、軟化剤のプロセスオイル（日本サン石油社製  商品名：サンパー２２８０）１５質量部、加硫促進助剤の酸化亜鉛（白水化学社製  酸化亜鉛３種）５質量部、加工助剤のステアリン酸（新日本理化社製  ステアリン酸Ｓ５０）１質量部、ベンズイミダゾール系老化防止剤（大内新興化学社製  商品名：ノクラックＭＢ）２質量部、共架橋剤（精工化学社製  商品名：ハイクロスＭ）２質量部、架橋剤の硫黄（日本乾溜工業社製  商品名：セイミＯＴ）２質量部、及びチオカルボニル基を有するチウラム系加硫促進剤（大内新興化学社製  商品名：ノクセラーＴＥＴ）１質量部を配合してバンバリーミキサーで混練後、カレンダロールで圧延したものを用いた。なお、接着ゴム層用の未架橋ゴムシートでは、圧縮ゴム層用の未架橋ゴムシートよりも、ゴム成分のＥＰＤＭのエチレン含量が低く、且つそのエチリデンノボルネン（ジエン成分）含量及びムーニー粘度が高く、また、圧縮ゴム層用の未架橋ゴムシートとは異なり、架橋剤として硫黄のみが配合され、有機過酸化物が配合されていない一方、接着ゴム層用の未架橋ゴムシートと同様のチオカルボニル基を有するチウラム系加硫促進剤が配合されている。【００５４】
背面補強布用の布材として、綿／ポリエステルの混紡繊維製の織布に接着処理を施したものを用いた。心線用の撚り糸として、ポリエステル繊維製の撚り糸に接着処理を施したものを用いた。【００５５】
実施例１のＶリブドベルトは、ベルト長さが１１１５ｍｍ、ベルト幅が１０．６８ｍｍ（リブ数３個）、ベルト厚さが４．３ｍｍ、及びＶリブ高さが２．０ｍｍであった。【００５６】
＜実施例２＞
圧縮ゴム層用の未架橋ゴムシートについて、チウラム系加硫促進剤の代わりに、チオカルボニル基を有するジチオカルバミン酸塩系加硫促進剤（大内新興化学社製  商品名：ノクセラーＥＺ）を配合した以外は実施例１と同一構成のＶリブドベルトを実施例２とした。【００５７】
この圧縮ゴム層用の未架橋ゴムシートにおいて、有機過酸化物の含有量は０．８１質量％、硫黄の含有量は０．９４質量％、及びチウラム系加硫促進剤の含有量は０．４７質量％であり、また、硫黄の含有量／有機過酸化物の含有量は１．１６、チウラム系加硫促進剤の含有量／有機過酸化物の含有量は０．５８、及びチウラム系加硫促進剤の含有量／硫黄の含有量は０．５である。【００５８】
＜実施例３＞
圧縮ゴム層用の未架橋ゴムシートについて、硫黄の配合量をゴム成分１００質量部に対して１質量部とした以外は実施例１と同一構成のＶリブドベルトを実施例３とした。【００５９】
この圧縮ゴム層用の未架橋ゴムシートにおいて、有機過酸化物の含有量は０．８１質量％、硫黄の含有量は０．４７質量％、及びチウラム系加硫促進剤の含有量は０．４７質量％であり、また、硫黄の含有量／有機過酸化物の含有量は０．５８、チウラム系加硫促進剤の含有量／有機過酸化物の含有量は０．５８、及びチウラム系加硫促進剤の含有量／硫黄の含有量は１である。【００６０】
＜実施例４＞
圧縮ゴム層用の未架橋ゴムシートについて、硫黄を配合していない以外は実施例１と同一構成のＶリブドベルトを実施例４とした。【００６１】
この圧縮ゴム層用の未架橋ゴムシートにおいて、有機過酸化物の含有量は０．８２質量％、及びチウラム系加硫促進剤の含有量は０．４８質量％であり、また、チウラム系加硫促進剤の含有量／有機過酸化物の含有量は０．５９である。【００６２】
＜比較例１＞
圧縮ゴム層用の未架橋ゴムシートについて、硫黄及びチウラム系加硫促進剤を配合していない以外は実施例１と同一構成のＶリブドベルトを比較例１とした。【００６３】
＜比較例２＞
圧縮ゴム層用の未架橋ゴムシートについて、有機過酸化物を配合していない以外は実施例１と同一構成のＶリブドベルトを比較例２とした。【００６４】
＜比較例３＞
圧縮ゴム層用の未架橋ゴムシートについて、チウラム系加硫促進剤の代わりに、チオカルボニル基を有さないグアニジン系加硫促進剤（大内新興化学社製  商品名：ノクセラーＤＴ）を配合した以外は実施例１と同一構成のＶリブドベルトを比較例３とした。【００６５】
＜比較例４＞
圧縮ゴム層用の未架橋ゴムシートについて、チウラム系加硫促進剤の代わりに、チオカルボニル基を有さないスルフェンアミド系加硫促進剤（大内新興化学社製  商品名：ノクセラーＣＺ−Ｇ）を配合した以外は実施例１と同一構成のＶリブドベルトを比較例４とした。【００６６】
【表１】
0006598777.tif 000002
【００６７】
（試験評価方法）
＜切断時伸び＞
実施例１〜４及び比較例１〜４のそれぞれで用いた圧縮ゴム層用の未架橋ゴムシートを、１７０℃及び２０分の条件でプレス成型した架橋済ゴム組成物シートについて、ＪＩＳＫ６２５１に基づいて、ベルト長さ方向に対応する反列理方向の切断時伸びを測定した。なお、測定には、ダンベル状３号形の試験片を用いた。【００６８】
＜損失係数＞
実施例１〜４及び比較例１〜４のそれぞれで用いた圧縮ゴム層用の未架橋ゴムシートを、１７０℃及び２０分の条件でプレス成型した架橋済ゴム組成物シートについて、ＪＩＳＫ６３９４に基づいて、試験温度１００℃、試験周波数１０Ｈｚ、平均ひずみ１．５％、及びひずみ振幅１．０％として、ベルト長さ方向に対応する反列理方向の損失係数（ｔａｎδ）を測定した。【００６９】
＜耐熱・耐屈曲性＞
図１０は、耐熱・耐屈曲性評価用のベルト走行試験機４０のプーリレイアウトを示す。【００７０】
このベルト走行試験機４０は、上下及び左右に長方形配置された、各々、プーリ径５０ｍｍの４つの従動リブプーリ４１と、上下及び左右の正方配置された、各々、プーリ径５０ｍｍの４つの従動平プーリ４２と、プーリ径６０ｍｍの駆動リブプーリ４３とを備えている。上側の２つの従動平プーリ４２は、長方形配置された４つ従動リブプーリ４１で囲われた領域における上側及び下側の従動リブプーリ４１の上下方向の中間位置に設けられ、下側の２つの従動平プーリ４２は、下側の従動リブプーリ４１の下方に設けられている。駆動リブプーリ４３は、従動リブプーリ４１及び従動平プーリ４２の左右方向の中間位置における下側の従動平プーリ４２の下方に設けられている。従動リブプーリ４１及び従動平プーリ４２にはいずれも回転負荷が付与されていない。駆動リブプーリ４３は、ＶリブドベルトＢにベルト張力を負荷できるように上下方向に可動に構成されている。そして、以上の構成のベルト走行試験機４０には、ＶリブドベルトＢは、Ｖリブ側が従動リブプーリ４１及び駆動リブプーリ４３に接触し、且つ背面側が従動平プーリ４２に接触するように巻き掛けられる。【００７１】
実施例１〜４及び比較例１〜４のそれぞれのＶリブドベルトＢについて、上記ベルト走行試験機４０にセットし、また、８００Ｎのベルト張力が負荷されるように駆動リブプーリ４３に下方に荷重を負荷し、そして、駆動リブプーリ４３を３３００ｒｐｍの回転数で回転させてベルト走行させた。このとき、雰囲気温度を１００℃まで上昇させて、その状態を５０時間保持した後、１０５℃まで昇温して、その状態を５０時間保持するといった、５℃刻みで昇温し、その温度を５０時間保持する操作を雰囲気温度が１３０℃になるまで繰り返し、雰囲気温度が１３０℃に達した３００時間以降は１３０℃を保持する温度制御を行った。【００７２】
定期的にベルト走行を停止して、目視にてＶリブドベルトＢを検査し、圧縮ゴム層にクラックが発生するまでのベルト走行時間を耐熱・耐屈曲走行寿命として記録し、比較例１の耐熱・耐屈曲走行寿命を１００として相対値を算出した。【００７３】
＜耐摩耗性・耐粘着性＞
図１１は、耐摩耗性評価用のベルト走行試験機５０のプーリレイアウトを示す。【００７４】
このベルト走行試験機５０は、左右に設けられた、各々、プーリ径６０ｍｍの駆動リブプーリ５１及び従動リブプーリ５２を備えている。従動リブプーリ５２には３．８ｋＷに相当する回転負荷が付与されている。そして、以上の構成のベルト走行試験機５０には、ＶリブドベルトＢは、Ｖリブ側が駆動リブプーリ５１に接触し、且つ背面側が従動リブプーリ５２に接触するように巻き掛けられる。【００７５】
実施例１〜４及び比較例１〜４のそれぞれのＶリブドベルトＢについて、質量を測定した後、上記ベルト走行試験機５０にセットし、また、ベルト張力が負荷されるように従動リブプーリ５２に側方に１１７７Ｎのデッドウェイトを負荷し、そして、駆動リブプーリ５１を３５００ｒｐｍの回転数で回転させて２４時間ベルト走行させた後に再度質量を測定した。【００７６】
ベルト走行前後の質量減量をベルト走行前の質量で除して摩耗率を算出し、比較例１の摩耗率を１００として相対値を耐摩耗性として算出した。また、ベルト走行後の圧縮ゴム層表面における粘着の有無を目視にて確認した。【００７７】
（試験評価結果）
表２〜４は試験結果を示す。【００７８】
【表２】
0006598777.tif 000003
【００７９】
【表３】
0006598777.tif 000004
【００８０】
【表４】
0006598777.tif 000005
【００８１】
以上の結果によれば、ＥＰＤＭに、チオカルボニル基を有する加硫促進剤が配合され、且つ有機過酸化物により架橋されたゴム組成物で圧縮ゴム層が形成された実施例１〜４では、圧縮ゴム層を形成するゴム組成物の切断時伸び及び損失係数のバランスが優れ、そのため、Ｖリブドベルトにおいて、高い耐摩耗性及び耐粘着性を維持しつつ、優れた耐熱・耐屈曲性を有することが分かる。【００８２】
一方、チオカルボニル基を有する加硫促進剤が配合されていない比較例１では、圧縮ゴム層を形成するゴム組成物の切断時伸び及び損失係数が小さく、Ｖリブドベルトにおいて、実施例１〜４に比べて耐熱・耐屈曲性が劣ることが分かる。これは、圧縮ゴム層を形成するゴム組成物の切断時伸びが小さいので、そこにクラックが発生しやすいためであると考えられる。【００８３】
硫黄により架橋された比較例２では、圧縮ゴム層を形成するゴム組成物の切断時伸び及び損失係数が大きく、Ｖリブドベルトにおいて、実施例１〜４に比べて耐熱・耐屈曲性が劣ることが分かる。これは、圧縮ゴム層を形成するゴム組成物の損失係数が大きいので、そこにクラックが発生しやすいためであると考えられる。【００８４】
チオカルボニル基を有する加硫促進剤以外の加硫促進剤が配合された比較例３及び４では、圧縮ゴム層を形成するゴム組成物の損失係数が比較例２よりも低く、Ｖリブドベルトにおいて、比較例２に比べると耐熱・耐屈曲性が改善されていることが分かる。しかしながら、耐摩耗性及び耐粘着性が劣るため、Ｖリブドベルトとしての実用性に乏しい。
【産業上の利用可能性】
【００８５】
本発明は、摩擦伝動ベルト及びその製造方法、並びにベルト伝動装置について有用である。
【符号の説明】
【００８６】
Ｂ  Ｖリブドベルト（Ｖベルト、平ベルト）
１１  圧縮ゴム層
１１ａ  表面ゴム層
【図１】
0006598777.tif 000006
【図２】
0006598777.tif 000007
【図３】
0006598777.tif 000008
【図４】
0006598777.tif 000009
【図５】
0006598777.tif 000010
【図６】
0006598777.tif 000011
【図７】
0006598777.tif 000012
【図８】
0006598777.tif 000013
【図９Ａ】
0006598777.tif 000014
【図９Ｂ】
0006598777.tif 000015
【図１０】
0006598777.tif 000016
【図１１】
0006598777.tif 000017